(57)【要約】  改質ミクロフィブリル化セルロースおよびこれを含有してなる樹脂組成物及び樹脂複合材料を提供する。  本発明における改質ミクロフィブリル化セルロースは、セルロース表面に加水分解性シリル基含有樹脂（Ａ）が結合または吸着した改質ミクロフィブリル化セルロースであって、珪素原子の含有量が０．０１〜０．５原子数％であることを特徴とする。また、該改質ミクロフィブリル化セルロースを０．１〜１０重量％含有することを特徴とする樹脂組成物を提供する。【特許請求の範囲】
【請求項１】
セルロース表面に加水分解性シリル基含有樹脂（Ａ）が結合または吸着した改質ミクロフィブリル化セルロースであって、
珪素原子の含有量が０．０１〜０．５原子数％であることを特徴とする改質ミクロフィブリル化セルロース。
【請求項２】
前記加水分解性シリル基含有樹脂（Ａ）が、加水分解性シリル基含有アクリル系樹脂である請求項１に記載の改質ミクロフィブリル化セルロース。
【請求項３】
前記加水分解性シリル基含有樹脂（Ａ）の数平均分子量が、１０００〜３０００である請求項１又は２記載の改質ミクロフィブリル化セルロース。
【請求項４】
前記加水分解性シリル基含有樹脂（Ａ）が、更に、加水分解性シリル基以外の官能基を有する請求項１〜３の何れか1項に記載の改質ミクロフィブリル化セルロース。
【請求項５】
前記加水分解性シリル基含有樹脂（Ａ）が有する加水分解性シリル基以外の官能基が、エポキシ基である請求項４に記載の改質ミクロフィブリル化セルロース。
【請求項６】
請求項１〜５何れか１項に記載した改質ミクロフィブリル化セルロースを０．１〜１０重量％含有することを特徴とする樹脂組成物。
【請求項７】
請求項４又は５記載の改質ミクロフィブリル化セルロースと、該改質ミクロフィブリル化セルロースが有する加水分解性シリル基以外の官能基と反応する官能基を有する樹脂（Ｂ）とを含有する樹脂組成物。
【請求項８】
加水分解性シリル基とそれ以外の官能基を有する加水分解性シリル基含有樹脂（Ａ）が結合または吸着した請求項４又は５記載の改質ミクロフィブリル化セルロースを０．１〜１０重量％含有し、
更に、該改質ミクロフィブリル化セルロースが有する加水分解性シリル基以外の官能基と反応する官能基を有する樹脂（Ｂ）を含有し、
前記加水分解性シリル基含有樹脂（Ａ）が有する加水分解性シリル基以外の官能基と、該改質ミクロフィブリル化セルロースが有する加水分解性シリル基以外の官能基と反応する官能基を有する樹脂（Ｂ）の官能基とが反応したことを特徴とする樹脂複合材料。
【請求項９】
加水分解性シリル基含有樹脂（Ａ）と、ミクロフィブリル化セルロースとを接触させ、加熱することを特徴とする改質ミクロフィブリル化セルロースの製造方法。
【発明の詳細な説明】
【技術分野】
【０００１】
本発明は、樹脂との混合性、樹脂成形物の機械的物性、特に破壊靭性に優れた成形物を与える改質ミクロフィブリル化セルロースおよびこれを含有する樹脂組成物及び樹脂複合材料に関する。
【背景技術】
【０００２】
すべての植物の細胞壁は、ミクロフィブリル化セルロースと呼ばれる幅約４ｎｍの高強度ナノファイバーが基本骨格となっている。ミクロフィブリル化セルロースはパルプなどの植物繊維をミクロフィブリル化セルロースのレベルにまで解繊して得られる、伸びきり鎖結晶からなるナノファイバーである。また、バクテリア（主として酢酸菌）由来のミクロフィブリル化セルロースも知られており、これを利用した食品としてナタデココがよく知られている。ミクロフィブリル化セルロースは、一般的には、セルロース系繊維をリファイナー、ホモジナイザー等により磨砕ないし叩解することにより製造できることが知られている（例えば特許文献１参照）。ミクロフィブリル化セルロースは軽くて強度が高く、さらには生分解性も高いためパソコン、携帯電話等の家電製品の筐体、文房具等の事務機器、スポーツ用品、輸送機器、建築材料など幅広い分野への応用が期待されている。【０００３】
近年、ミクロフィブリル化セルロースは、その表面をモノイソシアネートで改質を施すことで有機溶媒に分散するものが知られている。（特許文献２）【０００４】
しかし、こうした改質ミクロフィブリル化セルロースは、有機溶媒に分散するが表面のヒドロキシル基の残存により親水性の性質が残るため充分ではなく、樹脂中に投入すると凝集・凝結の現象が起こる、あるいは樹脂中に混合使用しても樹脂の機械的物性を向上させるに至らないといった問題がある。【０００５】
また、ミクロフィブリル化セルロースをシランカップリング剤にて表面処理し、その後樹脂に複合化させて複合化樹脂を製造し、この複合化樹脂の機械的物性を向上させる方法が試みられている（特許文献３）。しかし、こうしたものでは、表面処理剤がシランカップリング剤である低分子量のモノマーであるため、複合化樹脂の機械的物性を向上させるにはミクロフィブリル化セルロース表面に数多くのシランカップリング剤を結合させなければその期待される機能が発現しない。より多くのシランカップリング剤をミクロフィブリル化セルロース表面に結合させようとすると、表面処理中に副反応であるシランカップリング剤同士の縮重合反応が起こり、効率的に処理することができないと言った問題があった。
【先行技術文献】
【特許文献】
【０００６】
【特許文献１】特公昭５０−３８７２０号公報
【特許文献２】特表２００２−５２４６１８
【特許文献３】特開２００８−２６６６３０
【発明の概要】
【発明が解決しようとする課題】
【０００７】
本発明の目的は、疎水性樹脂中において凝集がなく分散、均一混合することが可能な改質ミクロフィブリル化セルロースにある。即ち、ミクロフィブリル化セルロースを改質することで、繊維同士の接近、絡み合い、水素結合による凝集物が発生しない分散性と樹脂との親和性（反応性）に優れた改質ミクロフィブリル化セルロースを得ることができ、該改質ミクロフィブリル化セルロースを樹脂に添加して、樹脂成形物の機械的物性、特に破壊靭性に優れた成形物を与える成形用樹脂複合材料とすることにある。【０００８】
また、セルロース表面に結合または吸着した表面処理剤の量が少なくても、機能、例えば機械的物性の向上が発現するような表面処理剤によって改質された改質ミクロフィブリル化セルロースに関するものである。
【課題を解決するための手段】
【０００９】
発明者らは、樹脂へ混合分散性に優れ、樹脂との親和性（反応性）に優れたミクロフィブリル化セルロースを得る為の改質方法について、鋭意研究の結果、本発明を完成するに至った。【００１０】
即ち、本発明は、セルロース表面に加水分解性シリル基含有樹脂（Ａ）が結合または吸着した改質ミクロフィブリル化セルロースであって、
珪素原子の含有量が０．０１〜０．５原子数％であることを特徴とする改質ミクロフィブリル化セルロース、およびこれを含有してなる樹脂組成物及び樹脂複合材料を提供するものである。
【発明の効果】
【００１１】
本発明の改質ミクロフィブリル化セルロースは、高分子の加水分解性シリル基含有樹脂（Ａ）を該ミクロフィブリル化セルロースに結合または吸着させたものであり、該ミクロフィブリル化セルロースに珪素原子の含有量が０．０１〜０．５原子数％となるように少ない樹脂量で改質されているため、この改質ミクロフィブリル化セルロースを他の樹脂中に混合した際、混合した樹脂との分散性と親和性（反応性）とに優れたものである。
この分散性は、樹脂骨格中に加水分解性シリル基が導入されているため、分子運動が制御され、加水分解性シリル基同士の縮重合といった副反応が起き難いものと考えられる。さらに、本発明の改質ミクロフィブリル化セルロースを含有する樹脂複合材料は、破壊靭性に優れた樹脂成形物を得ることができるものである。【００１２】
ミクロフィブリル化セルロースに加水分解性シリル基含有樹脂（Ａ）を結合または吸着させることにより、表面に付着した加水分解性シリル基含有樹脂（Ａ）によりミクロフィブリル化セルロース同士が反発することで、改質ミクロフィブリル化セルロースの凝集が防止され、均一処理することができるものと考える。また、本発明の改質ミクロフィブリル化セルロースを樹脂に添加することで、添加した樹脂硬化物の破壊靭性等の機械的物性を著しく向上させることができる。
【発明を実施するための形態】
【００１３】
本発明の改質ミクロフィブリル化セルロースは、珪素原子量を０．０１〜０．５原子数％、好ましくは０．１〜０．３原子数％含有するものである。この範囲を外れると複合化する樹脂中に改質ミクロフィブリル化セルロースが分散せず、凝集する。この珪素原子量の測定方法とは、以下の通りである。加水分解性シリル基含有樹脂（Ａ）とミクロフィブリル化セルロースを接触後加熱したうえで、改質ミクロフィブリル化セルロースの混合液を１０ｇ採取し、キシレン８０ｇ添加し、ＴＫロボミックスのＴＫホモディスパーにて３０００ｒｐｍ、１０分間攪拌する。その後吸引ろ過にて溶媒を除去し、改質ミクロフィブリル化セルロースを洗浄する。この洗浄操作を再度キシレンで実施する。その後、改質ミクロフィブリル化セルロース／キシレンスラリーを１ｇ採取し、１５０℃にて１時間乾燥する。その乾燥改質ミクロフィブリル化セルロースの表面を、エネルギー分散型Ｘ線分析装置（ＪＳＭ−５９００ＬＶ、日本電子製）を用いて、１０００倍の倍率で元素分析を行い、珪素原子の原子数％を測定する。この珪素量を改質ミクロフィブリル化セルロースに付着した量としたものである。
【００１４】
本発明において、未処理ミクロフィブリル化セルロースに加水分解性シリル基含有樹脂（Ａ）を結合または吸着させる工程とは、未改質のミクロフィブリル化セルロースと加水分解性シリル基含有樹脂（Ａ）との接触工程、次いで加熱工程（好ましくは５０〜１５０℃）を必須とするものである。この処理方法の詳細は、後述する。
【００１５】
（ミクロフィブリル化セルロース）
ミクロフィブリル化セルロースは、公知の製造方法で得られるものであり、一般的には、セルロース繊維含有材料をリファイナー、高圧ホモジナイザー、媒体攪拌ミル、石臼、グラインダー等により磨砕及び／又は叩解することによって解繊又は微細化して製造されるが、特開２００５−４２２８３号公報に記載の方法等の公知の方法で製造することもできる。また、微生物（例えば酢酸菌（アセトバクター））を利用して製造することもできる。さらに、市販品を利用することも可能である。セルロース繊維含有材料は、植物（例えば木材、竹、麻、ジュート、ケナフ、農作物残廃物、布、パルプ、再生パルプ、古紙）、動物（例えばホヤ類）、藻類、微生物（例えば酢酸菌（アセトバクター））、微生物産生物等を起源とするものが知れているが、本発明ではそのいずれも使用できる。好ましくは植物又は微生物由来のセルロース繊維であり、より好ましくは植物由来のセルロース繊維である。
【００１６】
また、ミクロフィブリル化セルロースは、アルカリ溶液（例；水酸化アルカリ金属水溶液、アンモニア水）処理されたものであってもよい。さらに、ミクロフィブリル化セルロースは、セルロース繊維含有材料を必要に応じてリファイナー等によりアルカリ溶液処理を効率よく行える形状（例えば、粉体、繊維状、シート状等）とした後、アルカリ溶液処理し、この処理物をミクロフィブリル化セルロースの製造に使用される公知の解繊又は微細化技術、一般的には高圧ホモジナイザー、媒体攪拌ミル、石臼、グラインダー等により磨砕及び／又は叩解することによって得られるものであってもよい。
【００１７】
また、市販されているミクロフィブリル化セルロースを用いても良く、例えばセリッシュ（ダイセル化学工業株式会社）等があげられる。
【００１８】
ミクロフィブリル化セルロースの繊維径は、平均値で４ｎｍ〜４００ｎｍであることが好ましく、４ｎｍ〜２００ｎｍであることがより好ましく、４ｎｍ〜１００ｎｍであることがより一層好ましい。また、ミクロフィブリル化セルロースは繊維径に対する繊維長が非常に長い繊維であり、その繊維長を決定することが難しいが、好ましくは平均値が繊維径の５倍以上、より好ましくは１０倍以上、より一層好ましくは２０倍以上である。また、その繊維長をあえて記載するならば、好ましくは平均値が５０ｎｍ〜２００μｍ、より好ましくは１００ｎｍ〜５０μｍである。
【００１９】
（加水分解性シリル基含有樹脂（Ａ））
本発明において、ミクロフィブリル化セルロースの表面処理剤として加水分解性シリル基含有樹脂（Ａ）を用いている。
前記加水分解性シリル基含有樹脂（A）とは、加水分解性シリル基を有する樹脂であればいずれのものでも良いが、加水分解性シリル基とさらに加水分解性シリル基以外の官能基を有する重合体であることが好ましい。その数平均分子量は好ましくは５００以上、より好ましくは１０００以上、特に好ましくは１０００〜３０００の重合体である。この数平均分子量は、ＨＬＣ８２２０（東ソー）にて測定し標準ポリスチレン換算で計算した値である。前記重合体としては、好ましくは加水分解性シリル基と加水分解性シリル基以外の官能基を複数有するものであってもよい。前記加水分解性シリル基を含有する樹脂（Ａ）の加水分解性シリル基と、加水分解性シリル基以外の官能基との比率は、１：１〜１０であることが好ましい。この範囲であれば、樹脂中での分散性に優れ、複合化樹脂硬化物の破壊靭性をアップすることができる。  
【００２０】
前記重合体とは、例えば、ビニル樹脂、（メタ）アクリル樹脂、ウレタン樹脂、シリコーン樹脂、ポリエステル樹脂、エポキシ樹脂、フェノール樹脂、オレフィン樹脂等の各種熱硬化性あるいは熱可塑性樹脂の1種以上が挙げられる。好ましくは（メタ）アクリル樹脂である。特に好ましくは水性アクリル樹脂である。
【００２１】
（加水分解性シリル基以外の官能基）
前記加水分解性シリル基以外の官能基とは、加水分解性シリル基以外であって、他の官能基と反応するものであればよく、例えば、水酸基、カルボキシル基、ビニル基、エポキシ基、アミノ基、アルデヒド基、チオール基、スルホン酸基、アゾ基等から選択される１種以上が挙げられ、好ましくはエポキシ基である。
【００２２】
加水分解性シリル基とは、組成式ＲnＳｉＸ4-n（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基で、シラノール基やアルコキシシリル基である。
【００２３】
前記加水分解性シリル基は、加水分解して水酸基を生成するものである。
【００２４】
前記加水分解性シリル基含有樹脂（Ａ）は、この加水分解性シリル基を１分子中に１個以上併存するものであり、好ましくは（メタ）アクリル樹脂である。該（メタ）アクリル樹脂は、加水分解性シリル基含有不飽和単量体、アクリル系単量体、及び必要によりその他の重合性不飽和単量体を併用し、これらを常法で（共）重合することにより調製することができる。
【００２５】
前記加水分解性シリル基含有不飽和単量体は、１分子中に加水分解性シリル基及び重合性二重結合をそれぞれ１個以上併存する化合物であり、例えば、トリメチルシロキシエチル（メタ）アクリレ−ト、トリメチルシロキシプロピル（メタ）アクリレ−ト、トリメチルシロキシブチル（メタ）アクリレ−ト、トリエチルシロキシエチル（メタ）アクリレ−ト、トリエチルシロキシプロピル（メタ）アクリレ−ト、トリエチルシロキシブチル（メタ）アクリレ−ト、トリブチルシロキシプロピル（メタ）アクリレ−ト等のトリアルキルシロキシアルキル（メタ）アクリレ−ト：トリフェニルシロキシアルキル（メタ）アクリレ−ト：ジメチル−ｔｅｒｔ−ブチルシロキシアルキル（メタ）アクリレ−ト類等が挙げられる。又、Ｎ−メチロ−ル化（メタ）アクリルアミド、β−ヒドロキシエチル（メタ）アクリレ−ト、又はこれらにε−カプロラクトンを付加させたもの、ポリオキシアルキレングリコ−ル（メタ）アクリレ−ト等をシリル化したものも包含される。
【００２６】
また、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、３−アクリロキシプロピルトリメトキシシラン等のシランカップリング剤を使用しても良い。
【００２７】
前記アクリル系単量体としては、例えば、（メタ）アクリル酸のアルキル（Ｃ1〜22）エステル、（メタ）アクリル酸アルコキシ（Ｃ1〜10）エステル等が挙げられる。
【００２８】
前記（メタ）アクリル酸のアルキル（Ｃ１〜22）エステルとは、（メタ）アクリル酸と炭素数１〜２２の１価アルコ−ルとのモノエステル化合物であり、例えば、メチル（メタ）アクリレ−ト、エチル（メタ）アクリレ−ト、プロピル（メタ）アクリレ−ト、ブチル（メタ）アクリレ−ト、ヘキシル（メタ）アクリレ−ト、オクチル（メタ）アクリレ−ト、ラウリル（メタ）アクリレ−ト、２−エチルヘキシル（メタ）アクリレ−ト、シクロヘキシル（メタ）アクリレ−ト等が挙げられる。アルコキシエステルは、（メタ）アクリル酸と炭素数２〜１８のアルコキシエステルであり、例えば、メトキシブチル（メタ）アクリレ−ト、メトキシエチル（メタ）アクリレ−ト等が挙げられる。
【００２９】
その他の重合性不飽和単量体は、上記の加水分解性シリル基含有不飽和単量体及びアクリル系単量体以外の重合性不飽和化合物である。具体的には、アクリル酸、メタクリル酸、マレイン酸、フマル酸等のカルボキシル基含有不飽和単量体；グリシジル（メタ）アクリレ−ト、アリルグリシジルエ−テル等のグリシジル基含有不飽和単量体；スチレン、α−メチルスチレン、ビニルトルエン等の芳香族環含有不飽和単量体；ビニルピリジン、アクリルアミド、Ｎ−ブトキシジメチルアクリルアミド、アクリロニトリル等の窒素含有不飽和単量体等が挙げられる。
【００３０】
その他の重合性不飽和単量体は、複合化させる樹脂と反応性を有する官能基を有していることがより好ましい。
【００３１】
加水分解性シリル基含有アクリル樹脂（Ａ）は、水酸基含有アクリル樹脂の水酸基にトリアルキルモノクロルシラン化合物のようなシリル化剤でブロックすることによっても調製できる。
【００３２】
前記加水分解性シリル基含有樹脂（Ａ）は、前記単量体の比率は特に制限されないが、樹脂（Ａ）を構成する単量体の合計重量を基準に、前記加水分解性シリル基含有不飽和単量体を１〜１００重量％、特に２０〜５０重量％、前記アクリル系単量体を９９〜０重量％、特に５０〜８０重量％、その他の単量体は０〜８０重量％、特に１０〜６０重量％の範囲内に含まれていることが好ましい。
【００３３】
前記樹脂（Ａ）は、加水分解性シリル基を１分子中に２個以上、好ましくは２個有する前記加水分解性シリル基含有不飽和単量体を、必要に応じてアクリル系単量体、その他の単量体を併用し、これらを、例えばラジカル重合などのそれ自体既知の方法により（共）重合することにより調製することができる。
【００３４】
前記樹脂（Ａ）の数平均分子量は、好ましくは数平均分子量が５００以上、より好ましくは１０００〜３０００の重合体である。
【００３５】
前記した各種単量体を有機溶剤中で共重合させる際に使用することのできる重合開始剤としては、例えば、２，２'−アゾビスイソブチロニトリル、２，２'− アゾビス−メチルブチロニトリル、２，２'−アゾビス−２，４−ジメチルバレロニトリル、１，１'−アゾビス− シクロヘキサンカルボニトリル、ジメチル−２，２'−アゾビスイソブチレート、４，４'−アゾビス−４−シアノ吉草酸、２，２'−アゾビス−（２−アミジノプロペン）２塩酸塩、２−ｔｅｒｔ−ブチルアゾ−２−シアノプロパン、２，２'−アゾビス（２−メチル−プロピオンアミド）２水和物、２，２'−アゾビス［２−（２−イミダゾリン−２−イル）プロペン］ または２，２'−アゾビス（２，２，４−トリメチルペンタン）等の、各種のアゾ化合物；
【００３６】
あるいは過酸化ベンゾイル、メチルエチルケトンパーオキサイド、キュメンハイドロパーオキサイド、カリウムパーサルフェート、ｔｅｒｔ−ブチルパーオキシネオデカノエート、ｔｅｒｔ−ブチルパーオキシピバレート、ｔｅｒｔ−ブチルパーオキシ−２−エチルヘキサノエート、ｔｅｒｔ−ブチルパーオキシイソブチレート、１，１−ビス−ｔｅｒｔ− ブチルパーオキシ−３，３，５−トリメチルシクロヘキサンまたはｔｅｒｔ−ブチルパーオキシーラウレート、
【００３７】
ｔｅｒｔ−ブチルパーオキシイソフタレート、ｔｅｒｔ−ブチルパーオキシアセテート、ｔｅｒｔ−ブチルパーオキシベンゾエート、ジクミルパーオキシドまたはジ−ｔｅｒｔ−ブチルパーオキシド等の、各種のケトンパーオキシド； パーオキシケタール； ハイドロパーオキシド； ジアルキルパーオキシド； ジアシルパーオキシド； パーオキシエステル；パーオキシジカーボネート； あるいは過酸化水素などを使用することができる。
【００３８】
前記した各種単量体を有機溶剤中で共重合させる際に使用することのできる有機溶剤としては、公知慣用のものを使用することができるが、例えば、メタノール、エタノール、ｎ−プロパノール、イソプロパノール、ｎ−ブタノール、イソブタノール、ｓｅｃ−ブタノール、ｔｅｒｔ−ブタノール、ｎ−ペンタノール、イソペンタノール等の、アルキルアルコール；
【００３９】
メチルセロソルブ、エチルセロソルブ、エチレングリコールジメチルエーテル、エチレングリコールジエチルエーテル、プロピレングリコールモノメチルエーテル、プロピレングリコールモノエチルエーテル、プロピレングリコールモノプロピルエーテル、プロピレングリコールジメチルエーテル、プロピレングリコールジエチルエーテル等の、グリコールエーテル；
【００４０】
ベンゼン、トルエン、キシレン、エチルベンゼン等の芳香族炭化水素； エクソンアロマティックナフサＮｏ．２（米国エクソン社製）等の芳香族炭化水素を含有する混合炭化水素； ｎ−ペンタン、ｎ−ヘキサン、ｎ−オクタン等の、脂肪族炭化水素；アイソパーＣ、アイソパーＥ、エクソールＤＳＰ１００／１４０，エクソールＤ３０（いずれも米国エクソン社製）、ＩＰソルベント１０１６（出光石油化学社製）等の、脂肪族炭化水素を含有する混合炭化水素； シクロペンタン、シクロヘキサン、メチルシクロヘキサン、エチルシクロヘキサン等の、脂環族炭化水素；
【００４１】
テトラヒドロフラン、ジオキサン、ジイソプロピルエーテル、ジ−ｎ−ブチルエーテル等の、エーテル；アセトン、メチルエチルケトン、メチルイソブチルケトン等の、ケトン； 酢酸メチル、酢酸エチル、酢酸ｎ−プロピル、酢酸イソプロピル、酢酸ｎ−ブチル、酢酸イソブチル、酢酸ｎ − アミル、酢酸イソアミル、酢酸ヘキシル、プロピオン酸エチル、プロピオン酸ブチル等の、エステル等が挙げられる。
【００４２】
また、必要に応じて、連鎖移動剤を用いることもでき、例えば、ドデシルメルカプタン、ラウリルメルカプタン、チオグリコール酸エステル、メルカプトエタノールまたはα −メチルスチレンダイマーなどが挙げられる。
【００４３】
本発明の改質ミクロフィブリル化セルロースの製造方法は、例えば、次のような手順で行う。
【００４４】
第１に、前記加水分解性シリル基含有樹脂（Ａ）に酸などの触媒を含んだ水を混合し、加水分解性シリル基を加水分解させ、この液にミクロフィブリル化セルロースを接触させる。この処理によって、加水分解したシリル基がミクロフィブリル化セルロースの表面に水素結合を介して結合すると考えられる。次いでこの液を加熱処理する。加熱処理することにより加水分解したシリル基とミクロフィブリル化セルロースの表面の水酸基とが脱水縮合して共有結合を形成し、ミクロフィブリル化セルロース表面に前記加水分解性シリル基含有樹脂（Ａ）が強固に結合した状態になると考えられる。加熱温度は前記加水分解性シリル基含有樹脂（Ａ）の沸点以下であれば良く、好ましくは５０℃から１５０℃の範囲である。
【００４５】
前記改質ミクロフィブリル化セルロースの製造おいて使用されるミクロフィブリル化セルロースの形態は、特に限定されず、例えば、シート状、塊状、粉体状、繊維状等の形態で使用できるし、成形されたものであっても使用できる。前記樹脂（Ａ）は１種単独で又は２種以上組み合わせて使用してもよい。
【００４６】
前記加水分解性シリル基含有樹脂（Ａ）に含有される加水分解性シリル基は、該樹脂（Ａ）と所定量の水とを、酸等の触媒の存在下に反応させることにより容易に加水分解できる。
【００４７】
前記加水分解性シリル基含有樹脂（Ａ）中に含有される加水分解性シリル基を加水分解させる水の量は、重合させた加水分解性シリル基含有不飽和単量体の量から算出することができる。加水分解性シリル基単量体には組成式ＲnＳｉＸ4-nで表される加水分解性シリル基がＸ4-n存在する。加水分解性基Ｘは水Ｈ２Ｏと１対１で加水分解反応する。加水分解性基ＲnＳｉＸ4-n全てのＸを加水分解させるには（４−ｎ）の水分子が必要である。すなわち重合させた加水分解性シリル基含有不飽和単量体１モルの加水分解性基を全て加水分解させるには少なくとも（４−ｎ）モルの水が必要である。（４−ｎ）モルの水を添加すれば、加水分解反応は進行するが、早く、効率的に加水分解させるには（４−ｎ）モル以上の水を添加してもよく、３倍量、すなわち３×（４−ｎ）モル以上の水を添加させるとより早く加水分解させることができる。
上記モル数に水の分子量１８を掛ければ前記樹脂（Ａ）に含有される加水分解性シリル基を加水分解させる水の重量が算出される。
【００４８】
加水分解に使用する触媒としては、例えば、酸、アルカリが使用できるが、加水分解反応を速くさせることのできる酸触媒が好ましい。酸としては、例えば、塩酸、硫酸、酢酸等各種の酸を使用することができる。中でも加水分解反応を早くすることのできる塩酸が好ましい。塩酸の濃度は、濃い程加水分解速度を早くすることができるが、塩酸の濃度が濃いと刺激臭があり、取り扱いに注意を要するため希釈し、１０％以下の希塩酸として使用するほうが好ましい。
【００４９】
前記加水分解性シリル基含有樹脂（Ａ）に対する前記酸、水、すなわち酸性水溶液の溶解性を向上させるため、メタノール、エタノールなどのアルコール類、Ｎ，Ｎ−ジメチルホルムアミド、Ｎ，Ｎ−ジメチルアセトアミド、ジメチルスルホキシド、Ｎ−メチルピロリドンなどの極性溶媒を添加しても良い。
【００５０】
前記加水分解性シリル基含有樹脂（Ａ）とミクロフィブリル化セルロースとの接触工程の方法としては、特に限定されず、前記樹脂（Ａ）含有液にミクロフィブリル化セルロースを浸漬する方法、前記樹脂（Ａ）含有液をミクロフィブリル化セルロースにディッピング、スピンコート、スプレー、ハケ塗り、ロールコート等の方法で塗布する方法などが挙げられる。接触時間は適宜選択でき、好ましくは１分〜6時間程度である。
【００５１】
ミクロフィブリル化セルロースが、粉体状、繊維状等の形態であれば、前記加水分解性シリル基樹脂（Ａ）含有液とミクロフィブリル化セルロースを混練し、接触させてもよい。かかる混練は、プラネタリーミキサー、ニーダー、加圧型ニーダーなど常用の混練機を使用して行う。混練する際、混練機を加熱し、接触と加熱処理を同時に行ってもよい。加熱する温度は前記加水分解性シリル基樹脂（Ａ）に含まれる有機溶剤の沸点以下が好ましく、５０〜１５０℃の範囲で調節することが好ましい。
【００５２】
ミクロフィブリル化セルロースの処理に必要な前記加水分解性シリル基樹脂（Ａ）の量は、前記樹脂（Ａ）の製造に原料として使用された加水分解性シリル基含有不飽和単量体の量から算出され、加水分解性シリル基含有不飽和単量体／ミクロフィブリル化セルロースの重量比が、好ましくは１／１００以上、より好ましくは１／１００〜１／１０となるように前記加水分解性シリル基樹脂（Ａ）とミクロフィブリル化セルロースとを混練すればよい。
【００５３】
上記のようにして前記加水分解性シリル基樹脂（Ａ）にて処理された改質ミクロフィブリル化セルロースを、さらに樹脂に配合し組成物とすることができる。改質ミクロフィブリル化セルロースの配合された樹脂中における改質ミクロフィブリル化セルロースの含有量は、好ましくは０．１〜１０重量％、より好ましくは０．５〜５重量％である。また、前記加水分解性シリル基含有樹脂（Ａ）が、更に加水分解性シリル基以外の官能基を有しており、該改質ミクロフィブリル化セルロースが有する加水分解性シリル基以外の官能基と反応する官能基を有する樹脂（Ｂ）と配合することにより、改質ミクロフィブリル化セルロースがより複合化しやすくなるため更に好ましい。
【００５４】
（樹脂組成物）
改質ミクロフィブリル化セルロースを配合する樹脂は、特に限定されないが、例えば、ポリ乳酸、ポリブチレンサクシネート、塩化ビニル樹脂、酢酸ビニル樹脂、ポリスチレン、ＡＢＳ樹脂、アクリル樹脂、ポリエステル樹脂、ポリエチレン、ポリエチレンテレフタレート、ポリプロピレン、フッ素樹脂、アミド樹脂、アセタール樹脂、ポリカーボネート、繊維素プラスチック、ポリグリコール酸、ポリ−３−ヒドロキシブチレート、ポリ−４−ヒドロキシブチレート、ポリヒドロキシバリレートポリエチレンアジペート、ポリカプロラクトン、ポリプロピオラクトン等のポリエステル、ポリエチレングリコール等のポリエーテル、ポリグルタミン酸、ポリリジン等のポリアミド、ポリビニルアルコールなどの熱可塑性樹脂；フェノール樹脂、ユリア樹脂、メラミン樹脂、不飽和ポリエステル樹脂、エポキシ樹脂、ジアリルフタレート樹脂、ポリウレタン樹脂、ケイ素樹脂、ポリイミド樹脂等の熱硬化性樹脂などを使用でき、一種単独又は二種以上組み合わせて使用できるがこれらに限定されない。好ましくは、熱硬化性樹脂；エポキシ樹脂である。
【００５５】
（更なる樹脂の複合化）
改質ミクロフィブリル化セルロースに結合または吸着させた前記加水分解性シリル基含有樹脂（Ａ）が更に加水分解性シリル基以外の官能基を有するとき、該改質ミクロフィブリル化セルロースが有する加水分解性シリル基以外の官能基と反応する官能基を有する樹脂（Ｂ）を複合することが好ましい。
【００５６】
（樹脂（Ｂ）が有する官能基）
樹脂（Ｂ）が有する該改質ミクロフィブリル化セルロースが有する加水分解性シリル基以外の官能基と反応する官能基は、加水分解性シリル基含有樹脂（Ａ）が有する加水分解性シリル基以外の官能基と反応すればよく、たとえば水酸基、カルボキシル基、ビニル基、エポキシ基、アミノ基、アルデヒド基、チオール基、スルホン酸基、アゾ基などが挙げられる。これらの官能基は、一種類であっても複数種類であってもかまわない。
【００５７】
前記改質ミクロフィブリル化セルロースを樹脂に配合する方法としては、特に限定されず、通常の方法を採用できる。例えば、ミクロフィブリル化セルロースより構成されるシートあるいは成形体を樹脂モノマー液に十分に含浸させて熱、ＵＶ照射、重合開始剤等によって重合する方法、あるいは、ポリマー樹脂溶液又は樹脂粉末分散液に十分に含浸させて乾燥する方法のほか、改質ミクロフィブリル化セルロースを樹脂モノマー液中に十分に分散させて熱、ＵＶ照射、重合開始剤等によって重合する方法、あるいは、ポリマー樹脂溶液又は樹脂粉末分散液に十分に分散させて乾燥する方法のほか、ミクロフィブリル化セルロースを熱溶融した樹脂液中に混練分散させてプレス成形、押し出し成形、あるいは射出成形する方法等が挙げられる。
【００５８】
以上のようにして樹脂複合材料を製造することができる。本発明の改質ミクロフィブリル化セルロースを使用して製造された樹脂複合材料は、従来のミクロフィブリル化セルロースとの樹脂複合材料よりも機械的物性に優れた樹脂複合材料である。この樹脂複合材料は、他の成形可能な樹脂と同様に成形可能であり、例えば押出成形、射出成形、プレス成形等により成形することで成形品にすることができる。これらの成形条件は、複合する樹脂の性質に応じて成形条件を適宜調整して適用すればよい。
【実施例】
【００５９】
以下本発明を実施例によって更に詳細に説明する。また、文中に「部」「％」とあるのは、質量あるいは重量基準を示すものである。【００６０】
合成例１＜加水分解性シリル基含有アクリル樹脂（イ）の合成＞
３Lステンレスセパラブルフラスコにキシレン４６８ｇを計量。窒素通気下、１２０ｒｐｍにて攪拌しながら１００℃に加温した。次に１Lステンレス容器に２−エチルヘキシルアクリレート３１５ｇ、グリシジルメタクリレート２８０ｇ、ＳＺ６０３０（東レ・ダウコーニング）１０５ｇを計量しガラス棒にて攪拌した。その後キシレン１０５ｇ、パーブチルＯ（日本油脂株式会社）８４ｇを加えガラス棒にてよく攪拌し、混合した。この混合溶液を１Ｌ滴下ロートに移し、１００℃に加温したキシレン中に４時間かけて滴下した。滴下終了後溶液を７時間１００℃に保持し、重合した。重合したアクリル樹脂を加水分解性シリル基含有アクリル樹脂（イ）とした。加水分解性シリル基含有アクリル樹脂（イ）を１ｇ計量し、トルエン/メタノール混合液（７／３重量比）を５ｇ加えて攪拌し、１２０℃の乾燥機に１時間入れ、含有する有機溶媒を除去した。有機溶媒除去後の重量から加水分解性シリル基含有アクリル樹脂（イ）の固形分を計算した。固形分は５６％であった。この固形分が５５％となるようにキシレンを添加して樹脂濃度を調整した。【００６１】
合成例２＜加水分解性シリル基を含むアクリル樹脂（ロ）の合成＞
合成例１で滴下する混合溶液をグリシジルメタクリレート５９５ｇ、ＳＺ６０３０を１０５ｇ、キシレン１０５ｇ、パーブチルＯを８４ｇに変更し同様にアクリル樹脂を合成した。重合したアクリル樹脂を加水分解性シリル基含有アクリル樹脂（ロ）とした。この加水分解性シリル基含有アクリル樹脂（ロ）も固形分が５５％となるように調整した。【００６２】
合成例３＜加水分解性シリル基を含むアクリル樹脂（ハ）の合成＞
合成例１で滴下する混合溶液を２−エチルヘキシルアクリレート５２５ｇ、グリシジルメタクリレート７０ｇ、ＳＺ６０３０を１０５ｇ、キシレン１０５ｇ、パーブチルＯを８４ｇに変更し同様にアクリル樹脂を合成した。重合したアクリル樹脂を加水分解性シリル基含有アクリル樹脂（ハ）とした。この加水分解性シリル基含有アクリル樹脂（ハ）も固形分が５５％となるように調整した。【００６３】
反応性官能基であるエポキシ基と珪素の比率は、珪素１つに対して、加水分解性シリル基含有アクリル樹脂（イ）で４．７、加水分解性シリル基含有アクリル樹脂（ロ）で９．９、加水分解性シリル基含有アクリル樹脂（ハ）で１．２となるように合成した。【００６４】
＜数平均分子量分布の測定＞
合成したアクリル樹脂の分子量分布の測定は、ＨＬＣ８２２０（分子量測定装置、東ソー）にて測定し、標準ポリスチレン換算で数平均分子量を計算した。【００６５】
＜乾燥ミクロフィブリル化セルロースの調整＞
セリッシュＫＹ１００Ｇ（ダイセル化学工業製品）５０ｇ（セルロース含有量５ｇ）にイオン交換水９５０ｇ加えミキサーにて１分間攪拌した。その後吸引ろ過にてミクロフィブリル化セルロースを濃縮した。この濃縮ミクロフィブリル化セルロースにエタノール２００ｇを加え、ＴＫロボミックスのＴＫホモディスパー（特殊機化工業）にて３０００ｒｐｍ、１０分間攪拌した。その後吸引ろ過し、セルロースを濃縮した。再度同様の操作を実施し、濃縮ミクロフィブリル化セルロースに含まれるイオン交換水をエタノールに置換した。エタノールをｎ−ブタノールに変更し、同様の操作を実施し、その後ペンタノールでも同様の操作を実施してペンタノール／ミクロフィブリル化セルローススラリーを得た。このペンタノール／セルローススラリーを１５０℃の乾燥機に３時間入れ、ペンタノールを除去した。得られたミクロフィブリル化セルロースをラボミルサー  ＬＭ−ＰＬＵＳ（大阪ケミカル）にて粉砕し、乾燥ミクロフィブリル化セルロースを得た。【００６６】
＜ミクロフィブリル化セルロースの分散性評価＞
エピクロン８５０（エポキシ樹脂、ＤＩＣ株式会社製品）５０ｇにエピクロンＢ５７０Ｈ（酸無水物、ＤＩＣ株式会社製品）４５ｇを加えよく攪拌した。この樹脂液にセルロース濃度が０．５重量％となるようにミクロフィブリル化セルロースを加え、超音波ホモジナイザーＳｏｎｉｆｉｅｒII（セントラル科学貿易）にて氷冷しながら３０分間セルロースを超音波分散させた。その後樹脂液１滴をスライドガラスに垂らし、プレパラートを乗せ、顕微鏡ＥＣＬＩＰＳＥ９０ｉ（Ｎｉｋｏｎ）にて樹脂液中でのミクロフィブリル化セルロースの分散状態を１００倍にて観察した。【００６７】
＜降伏応力の評価＞
エピクロン８５０を５０ｇ、エピクロンＢ５７０Ｈを４５ｇ加えよく攪拌した。この樹脂液にセルロース濃度が１重量％となるようにミクロフィブリル化セルロースを加え、超音波ホモジナイザーにて氷冷しながら３０分間ミクロフィブリル化セルロースを超音波分散させた。その後７０℃に加熱しながら真空ポンプにて樹脂液中の泡を抜いた。この樹脂液を粘度計ＲｈｅｏＳｔｒｅｓｓＲＳ７５（ＨＡＡＫＥ）、測定モードはＳｔｒｅｓｓ  Ｓｗｅｅｐにて２５℃の溶液粘度を測定した。せん断速度の１／２乗、粘度の１／２乗を直線近似し、その切片を２乗し、降伏応力を計算した。
降伏応力は、樹脂の粘度を測定しているものであり、なるべく小さい値の場合、粘度が低くて取扱作業性が良いことを意味するものであり、本願発明では、その値が５０Ｐａ以下と小さく、ミクロフィブリル化セルロース入りの樹脂のハンドリング（送液など）が容易となることを示すものである。【００６８】
＜珪素原子量の測定＞
加水分解性シリル基含有樹脂（Ａ）とミクロフィブリル化セルロースを接触後加熱したあとの、改質ミクロフィブリル化セルロースの混合液を１０ｇ採取し、キシレン８０ｇ添加し、ＴＫロボミックスのＴＫホモディスパーにて３０００ｒｐｍ、１０分間攪拌した。その後吸引ろ過にて溶媒を除去し、改質ミクロフィブリル化セルロースを洗浄した。この洗浄操作を再度キシレンで実施した。その後、改質ミクロフィブリル化セルロース／キシレンスラリーを１ｇ採取し、１５０℃にて１時間乾燥した。その乾燥改質ミクロフィブリル化セルロースの表面を、エネルギー分散型Ｘ線分析装置（ＪＳＭ−５９００ＬＶ、日本電子製）を用いて、１０００倍の倍率で元素分析を行い、珪素原子の原子数％を測定した。この珪素原子量を改質ミクロフィブリル化セルロースに付着した処理剤量とした。【００６９】
＜破壊じん性値の測定＞
エピクロン８５０を２００ｇ計量し、エピクロンＢ５７０Ｈを１８０ｇ加えよく攪拌した。その後改質ミクロフィブリル化セルロースを１重量％となるように加え、超音波ホモジナイザーにて氷冷しながら４０分間改質ミクロフィブリル化セルロースを超音波分散させた。この樹脂液にＮ，Ｎ−ジメチルベンジルアミンを２ｇ添加し、氷冷下ＴＫロボミックスのＴＫホモミクサー（特殊機化工業）にて８０００ｒｐｍで１５分間攪拌した。その後７０℃に加熱しながら真空ポンプにて樹脂液中の泡を抜いた。幅６ｍｍに調節したガラス板の間に樹脂を注型し、１１０℃の乾燥機中に３時間保持し、樹脂を硬化させた。その後１７５℃の乾燥機に５時間保持し、アフターキュアを実施した。【００７０】
得られた注型板を幅１２．５ｍｍ、長さ６４ｍｍに切断した。幅方向に幅０．６ｍｍ、深さ５ｍｍの切り込みをいれた。この切り込みに剃刀を打ち込み更に長さ１ｍｍのクラックを追加し、試験片を作製した。破壊靭性試験（ＡＳＴＭ  ５０４５）はＡＧＳ−５ＫＮＧ（島津オートグラフ）にて測定した。スパン間５０ｍｍ、試験速度１０ｍｍ／分にて測定した。得られた結果から下記計算式を用いて破壊靭性値を計算した。【００７１】
＜計算式＞
Ｋ１ｃ＝Ｐ／１０００＊Ｓ／Ｂ／Ｗ＾(3/2)  ＊  ｆ（Ｘ）
Ｋ１ｃ：破壊靭性値（ＭＰａ・√ｍ）、Ｐ：最大点荷重（Ｎ）、Ｓ：スパン間（ｃｍ）、Ｂ：試験片厚み（ｃｍ）、Ｗ：試験片幅（ｃｍ）、ａ：切り込み＋クラック長さ（ｃｍ）、Ｘ：ａ／Ｗ
ｆ（Ｘ）=1.5*Ｘ^(1/2)*(1.99-Ｘ*(1-Ｘ)*(2.15-3.93*Ｘ+2.7*Ｘ^2))/((1+2*Ｘ)*(1-Ｘ)^(3/2))【００７２】
（保存安定性）
実施例・比較例で得られたミクロフィブリル化セルロース含有樹脂を２５℃の恒温機に入れて、１週間放置した後の状態を目視で観察した。
観察結果：○：変化なし透明、
×：凝集物あり、濁り有り【００７３】
＜実施例１＞
加水分解性シリル基含有アクリル樹脂（イ）３３．３ｇに６％塩酸水溶液を１．９ｇ、ジメチルホルムアミド１５ｇを添加し、１時間スターラーにて攪拌し、加水分解性シリル基含有アクリル樹脂（イ）のメトキシシランを加水分解した。この樹脂液に乾燥ミクロフィブリル化セルロースを２０．６ｇ、キシレンを１３２．８ｇ添加し、８０℃に加温しながらＴＫハイビスミックスｆ  ｍｏｄｅｌ（特殊機化工業）で５０ｒｐｍ、６時間攪拌した。改質ミクロフィブリル化セルロース樹脂混合液を１０ｇ採取し、キシレン８０ｇ添加し、ＴＫロボミックスのＴＫホモディスパーにて３０００ｒｐｍ、１０分間攪拌した。その後吸引ろ過にて溶媒を除去し、改質ミクロフィブリル化セルロースを洗浄した。この洗浄操作を再度キシレンで実施し、その後洗浄溶媒をエタノールに変えて同様に２回洗浄した。得られた改質ミクロフィブリル化セルロース／エタノールスラリーの固形分は２２％であった。このスラリーを８．６重量部エポキシ樹脂１００重量部に添加し、物性を評価した。【００７４】
エポキシ樹脂中で１００μｍ以上のセルロースの凝集物は無かった。また降伏応力は３０．５Ｐａ、破壊じん性値は０．８９ＭＰａ・√ｍであった。珪素量は０．１５原子数％であった。【００７５】
また加水分解性シリル基含有アクリル樹脂（イ）の数平均分子量は、２３２３であった。【００７６】
＜実施例２＞
上記実施例１の加水分解性シリル基含有アクリル樹脂（イ）を加水分解性シリル基含有アクリル樹脂（ロ）に変更し、同様にミクロフィブリル化セルロースの改質を行った。【００７７】
エポキシ樹脂中で１００μｍ以上のセルロースの凝集物は無かった。また降伏応力は３２．０Ｐａ、破壊じん性値は０．９３ＭＰａ・√ｍであった。珪素量は０．１７原子数％であった。加水分解性シリル基含有アクリル樹脂の数平均分子量は、１８９２であった。【００７８】
＜実施例３＞
上記実施例１の加水分解性シリル基含有アクリル樹脂（イ）を加水分解性シリル基含有アクリル樹脂（ハ）に変更し、同様にミクロフィブリル化セルロースの改質を行った。【００７９】
エポキシ樹脂中で１００μｍ以上のセルロースの凝集物は無かった。また降伏応力は３３．０Ｐａ、破壊じん性値は０．８４ＭＰａ・√ｍであった。珪素量は０．１６原子数％であった。加水分解性シリル基含有アクリル樹脂の数平均分子量は２１６８であった。【００８０】
＜比較例１＞
乾燥ミクロフィブリル化セルロースを改質せず、改質ミクロフィブリル化セルロースと同様に物性の評価を実施した。エポキシ樹脂中で１００μｍ以上のセルロースの凝集物が多数確認された。また降伏応力は３７９０Ｐａ、破壊靭性値は０．７８ＭＰａ・√ｍであった。珪素はセルロース表面に検出されなかった。【００８１】
＜比較例２＞
表面処理剤としてＺ６０４０（シランカップリング剤、東レ・ダウコーニング製）２．７ｇに０．０５％酢酸水溶液１０．７ｇを添加し、３時間スターラーにて攪拌し、メトキシシランを加水分解した。この水溶液に乾燥ミクロフィブリル化セルロースを２０ｇ、キシレンを１８０ｇ添加し、８０℃に加温しながらプラネタリーミキサーで５０ｒｐｍ、６時間攪拌し、セルロースの表面処理を行った。表面処理されたミクロフィブリル化セルロース／キシレン溶液を１０ｇ採取し、キシレン８０ｇ添加し、ＴＫロボミックスのＴＫホモディスパーにて３０００ｒｐｍ、１０分間攪拌した。その後吸引ろ過にて溶媒を除去し、シランカップリング剤処理ミクロフィブリル化セルロースを洗浄した。この洗浄操作を再度キシレンで実施し、その後洗浄溶媒をエタノールに変えて同様に２回洗浄した。得られたシランカップリング剤処理ミクロフィブリル化セルロース／エタノールスラリーの固形分は２１％であった。【００８２】
エポキシ樹脂中で１００μｍ以上のセルロースの凝集物は無かった。また降伏応力は３４．３Ｐａ、破壊じん性値は０．８３ＭＰａ・√ｍであった。珪素量は０．４０原子数％であった。【００８３】
また、アクリル樹脂で行ったようにＺ６０４０の分子量分布も同様に測定した。その数平均分子量は１５７であった。【００８４】
＜比較例３＞
８０℃に加温しながらプラネタリーミキサーで５０ｒｐｍ、３時間攪拌する以外は比較例２と同様に乾燥ミクロフィブリル化セルロースをシランカップリング剤処理した。【００８５】
エポキシ樹脂中で１００μｍ以上のセルロースの凝集物が確認された。また降伏応力は３２０Ｐａ、破壊靭性値は０．８１ＭＰａ・√ｍであった。珪素量は０．１８原子数％であった。【００８６】
【表１】
2011078142.tif 000002
【産業上の利用可能性】
【００８７】
本発明はでミクロフィブリル化セルロースに高分子の樹脂を結合または吸着させているため、少ない樹脂量でミクロフィブリル化セルロースを改質することができる。この改質ミクロフィブリル化セルロースを他の樹脂中に混合した際に凝集なく分散することができる。この分散性は、樹脂骨格中に加水分解性シリル基が導入されているため、分子運動が制御され、加水分解性シリル基同士の縮重合といった副反応が起き難いものと考えられる。さらに、本発明の改質ミクロフィブリル化セルロースを含有する樹脂組成物は、機械的物性、特に破壊靭性に優れた樹脂成形物を得ることができるものであるため、自動車分野、電気電子分野、土木建築分野、医療機器分野、浴槽台所用品などの成形品として使用できる。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
加水分解性シリル基含有樹脂（Ａ）が、セルロース表面に結合または吸着した改質ミクロフィブリル化セルロースであって、該加水分解性シリル基含有樹脂（Ａ）が、加水分解性シリル基含有不飽和単量体を１〜１００重量％含有する重合性不飽和単量体を重合することで得られる樹脂であり、該加水分解性シリル基が、ＲnＳｉＸ４-n（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、改質ミクロフィブリル化セルロース。
【請求項２】
前記改質ミクロフィブリル化セルロースが、前記加水分解性シリル基含有樹脂（Ａ）由来の０．０１〜０．５原子数量％の珪素量を含有する、請求項１に記載の改質ミクロフィブリル化セルロース。
【請求項３】
前記加水分解性シリル基含有樹脂（Ａ）が、（メタ）アクリル樹脂である、請求項１または２に記載の改質ミクロフィブリル化セルロース。
【請求項４】
前記加水分解性シリル基含有樹脂（Ａ）の数平均分子量が、１０００〜３０００である、請求項１から３の何れか１項記載の改質ミクロフィブリル化セルロース。
【請求項５】
前記加水分解性シリル基含有樹脂（Ａ）が、加水分解性シリル基以外の官能基を含有する、請求項１から４の何れか１項に記載の改質ミクロフィブリル化セルロース。
【請求項６】
前記加水分解性シリル基含有樹脂（Ａ）の含有する加水分解性シリル基以外の官能基が、水酸基、カルボキシル基、ビニル基、エポキシ基、アミノ基、アルデヒド基、チオール基、スルホン酸基およびアゾ基から選択される１種以上である、請求項３に記載の改質ミクロフィブリル化セルロース。
【請求項７】
前記加水分解性シリル基含有樹脂（Ａ）の含有する加水分解性シリル基以外の官能基が、エポキシ基である、請求項５に記載の改質ミクロフィブリル化セルロース。
【請求項８】
請求項１から７の何れか１項に記載した改質ミクロフィブリル化セルロースを含有することを特徴とする樹脂組成物。
【請求項９】
請求項５から７の何れか１項に記載の改質ミクロフィブリル化セルロースと、該改質ミクロフィブリル化セルロースが有する加水分解性シリル基以外の官能基と反応する官能基を有する樹脂（Ｂ）とを含有する樹脂組成物。
【請求項１０】
加水分解性シリル基とそれ以外の官能基を有する加水分解性シリル基含有樹脂（Ａ）が結合または吸着した請求項５から７の何れか１項に記載の改質ミクロフィブリル化セルロースを含有し、更に、該改質ミクロフィブリル化セルロースが有する加水分解性シリル基以外の官能基と反応する官能基を有する樹脂（Ｂ）を含有し、前記加水分解性シリル基含有樹脂（Ａ）が有する加水分解性シリル基以外の官能基と、該改質ミクロフィブリル化セルロースが有する加水分解性シリル基以外の官能基と反応する官能基を有する樹脂（Ｂ）の官能基とが反応したことを特徴とする、樹脂複合材料。
【請求項１１】
加水分解性シリル基含有樹脂（Ａ）と、ミクロフィブリル化セルロースとを接触させ、加熱させて得られる改質ミクロフィブリル化セルロースの製造方法であって、該加水分解性シリル基含有樹脂（Ａ）が、加水分解性シリル基含有不飽和単量体を１〜１００重量％含有する重合性不飽和単量体を重合することで得られる樹脂であり、該加水分解性シリル基が、ＲnＳｉＸ４-n（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、改質ミクロフィブリル化セルロースの製造方法。
【請求項１２】
前記加水分解性シリル基含有樹脂（Ａ）が、加水分解性シリル基以外の官能基を含有する樹脂である、請求項１１に記載の改質ミクロフィブリル化セルロースの製造方法。
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
加水分解性シリル基含有樹脂（Ａ）が、セルロース表面に結合または吸着した改質ミクロフィブリル化セルロースであって、
前記改質ミクロフィブリル化セルロースが、前記加水分解性シリル基含有樹脂（Ａ）由来の０．０１〜０．５原子数量％の珪素量を含有したものであり、
該加水分解性シリル基含有樹脂（Ａ）は、１分子中に加水分解性シリル基及び重合性二重結合をそれぞれ１個以上併存する化合物である加水分解性シリル基含有不飽和単量体を１〜１００重量％、アクリル系単量体を９９〜０重量％、上記の加水分解性シリル基含有不飽和単量体及びアクリル系単量体以外の重合性不飽和化合物であるその他の重合性不飽和単量体を０〜８０重量％の範囲内で併用し、（共）重合することで得られる（メタ）アクリル樹脂であり、
該加水分解性シリル基が、ＲｎＳｉＸ４−ｎ（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、
改質ミクロフィブリル化セルロース。
【請求項２】
前記加水分解性シリル基含有樹脂（Ａ）の数平均分子量が、１０００〜３０００である、請求項１に記載の改質ミクロフィブリル化セルロース。
【請求項３】
前記加水分解性シリル基含有樹脂（Ａ）が、加水分解性シリル基以外の官能基を含有し、該加水分解性シリル基以外の官能基が、水酸基、カルボキシル基、ビニル基、エポキシ基、アミノ基、アルデヒド基、チオール基、スルホン酸基およびアゾ基から選択される１種以上である、請求項１または２に記載の改質ミクロフィブリル化セルロース。
【請求項４】
前記加水分解性シリル基含有樹脂（Ａ）の含有する加水分解性シリル基以外の官能基がエポキシ基である、請求項３に記載の改質ミクロフィブリル化セルロース。
【請求項５】
請求項１から４の何れか１項に記載した改質ミクロフィブリル化セルロースを含有することを特徴とする樹脂組成物。
【請求項６】
請求項３に記載の、加水分解性シリル基含有樹脂（Ａ）が加水分解性シリル基以外の官能基を含有し、該加水分解性シリル基以外の官能基が、水酸基、カルボキシル基、ビニル基、エポキシ基、アミノ基、アルデヒド基、チオール基、スルホン酸基およびアゾ基から選択される１種以上である改質ミクロフィブリル化セルロースと、該改質ミクロフィブリル化セルロースが有する加水分解性シリル基以外の官能基と反応する官能基を有する樹脂（Ｂ）とを含有する樹脂組成物であって、
該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である、樹脂組成物。
【請求項７】
請求項３に記載の、加水分解性シリル基含有樹脂（Ａ）が加水分解性シリル基以外の官能基を含有するし、該加水分解性シリル基以外の官能基が、水酸基、カルボキシル基、ビニル基、エポキシ基、アミノ基、アルデヒド基、チオール基、スルホン酸基およびアゾ基から選択される１種以上である改質ミクロフィブリル化セルロースと、該改質ミクロフィブリル化セルロースが有する加水分解性シリル基以外の官能基と反応する官能基を有する樹脂（Ｂ）であって、該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である、樹脂（Ｂ）を含有し、
前記加水分解性シリル基含有樹脂（Ａ）が有する加水分解性シリル基以外の官能基と、該改質ミクロフィブリル化セルロースが有する加水分解性シリル基以外の官能基と反応する官能基を有する樹脂（Ｂ）の官能基とが反応したことを特徴とする、樹脂複合材料。
【請求項８】
加水分解性シリル基含有樹脂（Ａ）と、ミクロフィブリル化セルロースとを接触させ、加熱させて得られる改質ミクロフィブリル化セルロースの製造方法であって、
該加水分解性シリル基含有樹脂（Ａ）が、１分子中に加水分解性シリル基及び重合性二重結合をそれぞれ１個以上併存する化合物である加水分解性シリル基含有不飽和単量体を１〜１００重量％、アクリル系単量体を９９〜０重量％、上記の加水分解性シリル基含有不飽和単量体及びアクリル系単量体以外の重合性不飽和化合物であるその他の重合性不飽和単量体を０〜８０重量％の範囲内で併用し、（共）重合することで得られる（メタ）アクリル樹脂であり、
該加水分解性シリル基が、ＲｎＳｉＸ４−ｎ（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、
改質ミクロフィブリル化セルロースの製造方法。
【請求項９】
前記加水分解性シリル基含有樹脂（Ａ）が、加水分解性シリル基以外の官能基を含有し、該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である樹脂である、
請求項８に記載の改質ミクロフィブリル化セルロースの製造方法。
【請求項１０】
請求項１から４の何れか一項に記載の改質ミクロフィブリル化セルロースを、樹脂に配合することを特徴とする、樹脂の機械的物性の強化方法。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
加水分解性シリル基含有樹脂（Ａ）が、セルロース表面に結合または吸着した改質ミクロフィブリル化セルロースであって、
前記改質ミクロフィブリル化セルロースが、前記加水分解性シリル基含有樹脂（Ａ）由来の０．０１〜０．５原子数量％の珪素量を含有したものであり、
該加水分解性シリル基含有樹脂（Ａ）は、１分子中に加水分解性シリル基及び重合性二重結合をそれぞれ１個以上併存する化合物である加水分解性シリル基含有不飽和単量体を１〜１００重量％、アクリル系単量体を９９〜０重量％、上記の加水分解性シリル基含有不飽和単量体及びアクリル系単量体以外の重合性不飽和化合物であるその他の重合性不飽和単量体を０〜８０重量％の範囲内で併用し、（共）重合することで得られる（メタ）アクリル樹脂であり、
該加水分解性シリル基が、ＲｎＳｉＸ４−ｎ（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、
改質ミクロフィブリル化セルロース。
【請求項２】
前記加水分解性シリル基含有樹脂（Ａ）の数平均分子量が、１０００〜３０００である、請求項１に記載の改質ミクロフィブリル化セルロース。
【請求項３】
前記加水分解性シリル基含有樹脂（Ａ）が、加水分解性シリル基以外の官能基を含有し、該加水分解性シリル基以外の官能基が、水酸基、カルボキシル基、ビニル基、エポキシ基、アミノ基、アルデヒド基、チオール基、スルホン酸基およびアゾ基から選択される１種以上である、請求項１または２に記載の改質ミクロフィブリル化セルロース。
【請求項４】
前記加水分解性シリル基含有樹脂（Ａ）の含有する加水分解性シリル基以外の官能基がエポキシ基である、請求項３に記載の改質ミクロフィブリル化セルロース。
【請求項５】
請求項１から４の何れか１項に記載した改質ミクロフィブリル化セルロースを含有することを特徴とする樹脂組成物。
【請求項６】
請求項３に記載の、加水分解性シリル基含有樹脂（Ａ）が加水分解性シリル基以外の官能基を含有し、該加水分解性シリル基以外の官能基が、水酸基、カルボキシル基、ビニル基、エポキシ基、アミノ基、アルデヒド基、チオール基、スルホン酸基およびアゾ基から選択される１種以上である改質ミクロフィブリル化セルロースと、該改質ミクロフィブリル化セルロースが有する加水分解性シリル基以外の官能基と反応する官能基を有する樹脂（Ｂ）とを含有する樹脂組成物であって、
該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である、樹脂組成物。
【請求項７】
請求項３に記載の、加水分解性シリル基含有樹脂（Ａ）が加水分解性シリル基以外の官能基を含有するし、該加水分解性シリル基以外の官能基が、水酸基、カルボキシル基、ビニル基、エポキシ基、アミノ基、アルデヒド基、チオール基、スルホン酸基およびアゾ基から選択される１種以上である改質ミクロフィブリル化セルロースと、該改質ミクロフィブリル化セルロースが有する加水分解性シリル基以外の官能基と反応する官能基を有する樹脂（Ｂ）であって、該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である、樹脂（Ｂ）を含有し、
前記加水分解性シリル基含有樹脂（Ａ）が有する加水分解性シリル基以外の官能基と、該改質ミクロフィブリル化セルロースが有する加水分解性シリル基以外の官能基と反応する官能基を有する樹脂（Ｂ）の官能基とが反応したことを特徴とする、樹脂複合材料。
【請求項８】
加水分解性シリル基含有樹脂（Ａ）と、ミクロフィブリル化セルロースとを接触させ、加熱させて得られる改質ミクロフィブリル化セルロースの製造方法であって、
前記改質ミクロフィブリル化セルロースが、前記加水分解性シリル基含有樹脂（Ａ）由来の０．０１〜０．５原子数量％の珪素量を含有したものであり、
該加水分解性シリル基含有樹脂（Ａ）が、１分子中に加水分解性シリル基及び重合性二重結合をそれぞれ１個以上併存する化合物である加水分解性シリル基含有不飽和単量体を１〜１００重量％、アクリル系単量体を９９〜０重量％、上記の加水分解性シリル基含有不飽和単量体及びアクリル系単量体以外の重合性不飽和化合物であるその他の重合性不飽和単量体を０〜８０重量％の範囲内で併用し、（共）重合することで得られる（メタ）アクリル樹脂であり、
該加水分解性シリル基が、ＲｎＳｉＸ４−ｎ（式中、Ｒは置換基を有していてもよい炭素数１〜１０のアルキル基、アリール基、不飽和脂肪酸残基からなる群より選ばれる少なくとも一種の有機基を表し、Ｘはアルコキシ基を表し、ｎは０〜３の整数を表し、ＲおよびＸはそれぞれ同一あるいは異なっていても良い）で表されるケイ素含有基であることを特徴とする、
改質ミクロフィブリル化セルロースの製造方法。
【請求項９】
前記加水分解性シリル基含有樹脂（Ａ）が、加水分解性シリル基以外の官能基を含有し、該改質ミクロフィブリル化セルロースが有する加水分解性シリル基以外の官能基と反応する官能基が水酸基、カルボキシル基、ビニル基、エポキシ基、アミノ基、アルデヒド基、チオール基、スルホン酸基及びアゾ基から選択される１種以上である樹脂である、
請求項８に記載の改質ミクロフィブリル化セルロースの製造方法。
【請求項１０】
請求項１から４の何れか一項に記載の改質ミクロフィブリル化セルロースを、樹脂に配合することを特徴とする、樹脂の機械的物性の強化方法。
【国際調査報告】
2011078142.tif 000003
2011078142.tif 000004
2011078142.tif 000005
2011078142.tif 000006